(57)【要約】【課題】コート紙やアート紙は一般に高価であるため、本発明においては安価に製造することのできる粘着シール付きフタ材を提供することを課題とする。【解決手段】紙基材とタック紙を貼り合わせてなる粘着シール付きフタ材において、紙基材に樹脂成分を含むメジウム層と剥離ニス層を順次設けてタック紙の剥離層を形成することを特徴とする粘着シール付きフタ材である。またタック紙に切れ目が設けてあることを特徴とする粘着シール付きフタ材である。【選択図】図１
2015199517.tif 000002
【特許請求の範囲】
【請求項１】
紙基材とタック紙を貼り合わせてなる粘着シール付きフタ材において、
紙基材に樹脂成分を含むメジウム層と剥離ニス層を順次設けてタック紙の剥離層を形成することを特徴とする粘着シール付きフタ材。
【請求項２】
タック紙に切れ目が設けてあることを特徴とする請求項１に記載の粘着シール付きフタ材。
【発明の詳細な説明】
【技術分野】
【０００１】
本発明は容器用フタ材に関する。
とくに即席麺や菓子などの食品用のカップ容器に用いられる粘着シール付きフタ材に関するものである。
【背景技術】
【０００２】
従来から紙基材とアルミニウム箔を用いたフタ材の最外層に、紙と粘着層からなるタック紙を貼り合せたシール付きフタ材が知られている。
このフタ材を用いれば、タック紙の全部または一部を剥離し粘着シールとして用いることが可能である。
【先行技術文献】
【特許文献】
【０００３】
【特許文献１】実公昭６２−４５３０号公報
【特許文献２】実開昭６１−１０５６７１号公報
【発明の概要】
【発明が解決しようとする課題】
【０００４】
従来の粘着シール付きのフタ材においては、粘着シールを剥離する際に容易に剥離できるよう剥離層を設けているが、剥離層はフタ材の基材となる紙層に剥離ニスを直接塗布して設けるのが一般的であった。
この方法の場合、塗布する剥離ニスが紙にしみ込んでしまい、剥離層としての機能が十分に得られない恐れがあるために、剥離ニスのしみ込みを少なくする目的で、基材となる紙層にコート紙やアート紙を用いる必要があった。
しかしながらコート紙やアート紙は一般に高価であるため、本発明においては安価に製造することのできる粘着シール付きフタ材を提供することを課題とする。
【課題を解決するための手段】
【０００５】
上記の課題を解決するための手段として、請求項１に記載の発明は、紙基材とタック紙を貼り合わせてなる粘着シール付きフタ材において、紙基材に樹脂成分を含むメジウム層と剥離ニス層を順次設けてタック紙の剥離層を形成することを特徴とする粘着シール付きフタ材である。
【０００６】
また、請求項２に記載の発明は、タック紙に切れ目が設けてあることを特徴とする請求項１に記載の粘着シール付きフタ材である。
【発明の効果】
【０００７】
本発明によれば、紙基材層に樹脂成分を含むメジウム層と剥離ニス層を順次設け、粘着シールの剥離層とすることによって高価なコート紙やアート紙を用いる必要がなくなり、粘着シール付きフタ材を安価に製造し提供することができる。
【図面の簡単な説明】
【０００８】
【図１】図１は本発明に係るフタ材の一実施態様の部分断面図である。
【発明を実施するための形態】
【０００９】
本発明を実施するための形態について、図１を参照しながら詳細に説明を加える。
【００１０】
紙基材（６）としては一般の上質紙を用いることができる。
【００１１】
紙基材（６）とアルミニウム箔層（８）を押し出し機よるポリエチレン層（７）でラミネートしさらにアルミニウム箔（８）の容器内側（２１）の面にポリエチレンなどの熱可塑性樹脂層を押し出し機によって設けて、シーラント層（９）として容器との接着層とする。
ここで、紙基材（６）とシーラント層（９）に挟まれる各層は、容器およびフタ材に要求される性能にしたがって適した材料を選択し、必要な数、厚さの層を積層をすることができる。
【００１２】
紙基材（６）の表面にはグラビア印刷機あるいはコーティング機を用いてメジウム層（５）および剥離層（４）を設ける。
メジウムは印刷インキの補助材のひとつで、顔料は含まず主にインキの濃度、光沢など色の調整に使用されるのが一般的である。
メジウムは、樹脂成分を含み溶剤で希釈して塗工適性を付与したものである。
樹脂としては硝化綿を用いることができるが、これに限定されるものではない。
塗布量は２ｇ／ｍ２〜１０ｇ／ｍ２が好ましい。
【００１３】
剥離層（４）には、樹脂成分に加えてシリコンを含むものを用いることができる。
剥離層（４）を設けることにより、剥離層（４）とタック紙（３）を貼り合せた後、フタ材（１０）として使用する際には適度な粘着力を保持し、粘着シール（１２）を用いる際には容易に剥離して粘着シール（１２）を取り外すことができる。
粘着シール（１２）が剥離するのは、剥離層（４）と粘着層（２）の間となる剥離界面（２３）である。
【００１４】
剥離ニスをコーティングする際に直接紙基材（６）にコーティングした場合、紙へのしみ込みが生じるため、粘着シールの剥離強度をコントロールするための剥離層（４）の機能が、十分発現しない恐れがあったり、不安定であったりする。
本発明に従って、あらかじめメジウムをコーティングすることで、紙に対して目止めの作用を及ぼし、剥離ニスをコーティングしても紙へのしみ込みがなく、剥離層（４）の機能を安定的に発揮せしめることが可能になる。
紙へのしみ込みを減らすためにコート紙あるいはアート紙を使用する場合に比べて、一般の上質紙を用いることができるため、価格面において大きな利点がある。
【００１５】
続いて紙層（１）および粘着層（２）からなるタック紙（３）を最外層に貼り合わせ、タック紙（３）の部分に切れ目（１１）を入れる。
切れ目（１１）は紙層（１）および粘着層（２）までを貫通する深さのハーフカットとし、粘着シール（１２）に必要な任意の形状で形成すればよい。
切れ目を入れない場合には、フタ材全体が一枚の粘着シールとして利用できる。
【００１６】
ここで得られる粘着シール（１２）は、容器外側（２２）から見えるようにキャラクターなどの印刷（１３）を施しておけば、子供向けステッカーなどの粘着シールとして使用することもでき、キャンペーンなどの応募券、クーポン券などとして利用することもできる。
またカップ麺などにおいては、湯を入れて加熱調理する際、フタを再封しておくために、フタ材とカップ本体をとめておくなどの用途に使用することもできる。
【実施例】
【００１７】
本発明による実施例１および比較例１、比較例２の構成でフタ材を作成し、粘着シール部の剥離強度を測定し比較した。
剥離強度の測定は、引っ張り速度３００ｍｍ／分とし、粘着シールの試験片の幅は１５ｍｍとした。
【表１】
2015199517.tif 000003
【００１８】
＜実施例１＞
層構成はフタ材外側から以下の通りである。
タック紙／剥離層／メジウム層／上質紙／ポリエチレン層／アルミニウム箔層／シーラント層。
【００１９】
紙基材には上質紙を用いた。
上質紙（王子製紙製）：５２．３ｇ／ｍ２
上質紙とアルミニウム箔を押し出し機を用いてポリエチレン樹脂で貼り合せた後、アルミニウム箔のもう一方の側には押し出し機を用いてポリエチレンのシーラント層を形成した。
【００２０】
各層の内容と塗布量、厚さは以下の通りである。
アルミニウム箔（東洋アルミ製）：７μｍ厚。
貼り合せ用ポリエチレン樹脂（住友化学製）：１７μｍ厚。
シーラント層（ポリエチレン系）：４５μｍ厚。
【００２１】
上質紙の表面にグラビア印刷機を用いてメジウムと剥離ニスを順次塗布した。
各層の材料と塗布量は以下の通りである。
メジウム（サカタインクス製硝化綿系樹脂）：  ４．０ｇ／ｍ２
剥離ニス（東洋インキ製シリコン含有タイプ）：  ４．０ｇ／ｍ２。
【００２２】
タック紙は粘着材を塗工した加工紙（リンテック製）８４．９ｇ／ｍ２、粘着層の厚さが２０μｍあるものを用いた。
このタック紙の粘着層側と、上質紙に設けた剥離層とを貼り合わせてフタ材原紙を得た。さらに表面からタック紙のみに切れ目を入れた。
切れ目の深さはタック紙における粘着層の厚さの約１０μｍまでとした。
剥離強度を測定した結果は以下の通りであった。
引っ張り速度３００ｍｍ／分において、剥離強度＝１．４Ｎ／１５ｍｍであった。
【００２３】
＜比較例１＞
層構成はフタ材外側から以下の通りである。
タック紙／剥離層／片アート紙／ポリエチレン層／アルミニウム箔層／シーラント層。
すなわち紙基材に片アート紙（王子製紙製７９．１ｇ／ｍ２）を用い、メジウムコートを省いた他は実施例１と同様である。
【００２４】
剥離強度を測定した結果は以下の通りであった。
引っ張り速度３００ｍｍ／分において、剥離強度＝１．５Ｎ／１５ｍｍであった。
【００２５】
＜比較例２＞
層構成はフタ材外側から以下の通りである。
タック紙／剥離層／上質紙／ポリエチレン層／アルミニウム箔層／シーラント層。
すなわちメジウムコートを省いた他は実施例１と同様である。
【００２６】
剥離強度を測定した結果は以下の通りであった。
引っ張り速度３００ｍｍ／分において、剥離強度＝２．０Ｎ／１５ｍｍであった。
【００２７】
実施例１と比較例１、比較例２の剥離強度を比較して、本発明によりメジウム層を設け
た上に剥離層を設けたものは、アート紙を使用した従来の構成のものと同等の剥離強度を示すことが確認でき、またメジウム層を設けないものは粘着シールが剥離しにくい結果となった。
このことから、メジウムコートの有効性が明らかとなり、一般の上質紙を用いてより安価な粘着シール付きフタ材を提供することが可能であることを検証することができた。
【符号の説明】
【００２８】
１・・・紙層
２・・・粘着層
３・・・タック紙
４・・・剥離層
５・・・メジウム層
６・・・紙基材層
７・・・ポリエチレン層
８・・・アルミニウム箔層
９・・・シーラント層
１０・・・フタ材
１１・・・切れ目
１２・・・粘着シール
１３・・・印刷
２１・・・容器内側
２２・・・容器外側
２３・・・剥離界面
【図１】
2015199517.tif 000004